(57)【特許請求の範囲】
【請求項１】
樹脂母材に電子供与性色素前駆体およびこの色素前駆体に対して可逆的に発・消色作用のある顕減色剤を分散状態に含有させた可逆性感熱記録層を有する積層体からなり、この可逆的感熱記録層の色調を可逆的に変化させて可視画像を表示および消去可能な可逆性感熱記録フィルムにおいて、
前記可逆性感熱記録層が、電子供与性色素前駆体および顕減色剤を合計２０重量％未満の濃度で含有する上層部および下層部と、電子供与性色素前駆体および顕減色剤を２０重量％以上の濃度で含有する中層部からなる積層構造であり、かつ上・中・下層の各層部に含有される電子供与性色素前駆体および顕減色剤が同一であることを特徴とする可逆性感熱記録フィルム。
【請求項２】
上層部と下層部の厚さがそれぞれ１〜４．５μｍである請求項１記載の可逆性感熱記録フィルム。
【請求項３】
上層部と下層部の厚さがそれぞれ全可逆性感熱記録層の２〜３０％の範囲にある請求項１または２に記載の可逆性感熱記録フィルム。
【発明の詳細な説明】
【０００１】
【発明の属する技術分野】
この発明は、温度によって可視画像を表示および消去可能な可逆性感熱記録媒体に用いられる可逆性感熱記録フィルムに関する。
【０００２】
【従来の技術】
一般に、可視画像を表示または消去する可逆性感熱記録材料として、樹脂母材に、例えば有機低分子化合物や、加熱温度の条件や加熱後の冷却速度によって可逆的に色調の変化するロイコ染料（ロイコ色素とも呼ばれる。）を分散させたものが知られている。
【０００３】
ロイコ染料は、無色または淡色の電子供与性色素（染料）前駆体からなる還元型の色素であり、酸性基により発色し塩基性基によって消色するので、発色および消色の作用がある。このようなロイコ染料と、これを発色させる酸性基と、発色したロイコ染料を消色させる塩基性基とを有する両性化合物とを顕減色剤として配合した可逆性感熱記録材料が、特開平２−１８８２９３号公報等に記載されている。
【０００４】
可逆性感熱記録材料を可逆性感熱記録媒体の所要部に用いるには、可逆性感熱記録材料を有機溶剤に溶かし、これをポリエチレンテレフタレート等の合成樹脂フィルムなどの基材上に塗布し、乾燥させた後、表面に保護層を設けて物理化学的損傷から保護する。
【０００５】
因みに、このような保護層は、透明性または光透過性があり、しかも感熱記録時の加熱温度に耐える合成樹脂で形成することが好ましく、例えばアクリル系樹脂によって１〜１０μｍ程度の厚さに形成されている。
【０００６】
このように可逆性感熱記録フィルムは、通常、可逆性感熱記録層の表・裏面に保護層と基材層が接するように重ねて一体化した構造である。
【０００７】
【発明が解決しようとする課題】
しかし、上記した従来の可逆性感熱記録フィルムの可逆性感熱記録層は、電子供与性色素前駆体および顕減色剤が可視画像を表示および消去可能な所定量だけバインダーに均一分散されるよう含まれており、この電子供与性色素前駆体および顕減色剤がバインダーに対して相対的に多くなると、基材層と保護層との界面での接着性を阻害しやすくなり、感熱記録が多数回行なわれた場合には、境界面で層間剥離が生じやすくなる。
【０００８】
可逆性感熱記録フィルムに層間剥離が生じると、可視画像のコントラストが低下し、表示および消去が正確にできなくなる。
【０００９】
そこで、この発明の課題は、上記した問題点を解決して、可逆性感熱記録フィルムにおける可逆性感熱記録層とこれに接する層との層間剥離を防止し、感熱記録が多数回行なわれ、加熱が繰り返された場合にも画像のコントラストの低下がなく、使用状態で耐久性のよい可逆性感熱記録フィルムを提供することである。
【００１０】
【課題を解決するための手段】
上記の課題を解決するため、この発明においては、樹脂母材に電子供与性色素前駆体およびこの色素前駆体に対して可逆的に発・消色作用のある顕減色剤を分散状態に含有させた可逆性感熱記録層を有する積層体からなり、この可逆的感熱記録層の色調を可逆的に変化させて可視画像を表示および消去可能な可逆性感熱記録フィルムにおいて、前記可逆性感熱記録層が、電子供与性色素前駆体および顕減色剤を合計２０重量％未満の濃度で含有する上層部および下層部と、電子供与性色素前駆体および顕減色剤を２０重量％以上の濃度で含有する中層部からなる積層構造であることを特徴とする可逆性感熱記録フィルムとしたのである。このような可逆性感熱記録フィルムにおいては、上層部と下層部の厚さがそれぞれ１〜４．５μｍであることが好ましい。
【００１１】
上記したように構成される可逆性感熱記録フィルムは、可逆性感熱記録層の上層部および下層部に、電子供与性色素前駆体および顕減色剤の含有量が所定濃度以下で含まれた上層部と下層部を有しているので、可逆性感熱記録層の上下両面に接する基材層または保護層との接着性が、電子供与性色素前駆体および顕減色剤によって阻害されるという問題が起こらない。
【００１２】
そのため、この発明の可逆性感熱記録フィルムは、基材層または保護層との接着力が向上し、感熱記録が多数回行なわれても層間剥離が生じ難い可逆性感熱記録フィルムになる。
【００１３】
また、この発明の可逆性感熱記録フィルムは、基材層または保護層との接着力が向上しているので、可視画像のコントラストが高く、表示および消去が正確に行なえる可逆性感熱記録フィルムになる。
【００１４】
【発明の実施の形態】
この発明の可逆性感熱記録フィルムの実施形態を、以下に添付図面に基づいて説明する。
【００１５】
図１に示す可逆性感熱記録フィルムＡは、テープ状に形成された可逆性感熱記録フィルムの実施形態の断面である。可逆性感熱記録フィルムＡは、ポリエチレンテレフタレートなどの合成樹脂からなるフィルム基材１の上面（表面）に、可逆性感熱記録層ａを設けている。可逆性感熱記録層ａは、光透過性樹脂に電子供与性色素前駆体および温度により色素前駆体に対して可逆的に発・消色作用のある顕減色剤を合計で２０重量％未満の濃度で含有する上層部２および下層部４を有し、これら両層の間に前記した電子供与性色素前駆体および顕減色剤を２０重量％以上の濃度で含有する中層部３を有する３層構造のものである。
【００１６】
また、上層部２の上にはアクリル樹脂などの透明性樹脂からなる保護層５を重ねて設け、さらにフィルム基材１の下面（裏面）には熱可塑性樹脂からなる熱接着層６を設けている。可逆性感熱記録フィルムＡは、全ての層を接着一体化して設けている。
【００１７】
フィルム基材１は、ポリエチレンテレフタレートなどの感熱記録やフィルムの熱接着工程に耐える耐熱性を有する材料からなり、用途に応じて所要の機械的強度を有する合成樹脂を好ましくは４０μｍ以下の厚さに形成し、より好ましくは厚さは２５μｍ以下に形成されている。
【００１８】
フィルム基材１が上記の厚さを越えるように厚すぎると、ポリ塩化ビニル樹脂層等からなるカード基材に重ねて熱接着した際に、熱膨張率および熱収縮率の違いによる歪みが発生し、カードに反り（カール）が生じる場合があって好ましくない。カールした可逆性感熱記録媒体は、サーマルヘッドに対して全面がムラなく接しなくなるので、印字や消去を完全・確実に行なうことができなくなる。
【００１９】
また、可逆性感熱記録フィルムＡは、積層体の全層の厚さを６０μｍ以下に形成して、カード基材に熱圧プレス接着した際に平滑な表面を形成すると共に、接着部に段差が形成されないようにしており、より好ましい全層厚は５０μｍ以下である。可逆性感熱記録フィルムＡは、熱圧プレス後に被接着基材から剥がれ難くなるようにできるだけ薄い方が好ましい。
【００２０】
なお、フィルム基材１は、例えば表面にアンカーコート剤を塗布したり、さらにインライン処理によって延伸し、またはその他の物理化学的に粗面化処理を行なって、接着性を高めたものが好ましい。
【００２１】
この発明における可逆性感熱記録層の上・中・下層の各層は、樹脂母材に電子供与性色素前駆体およびこの色素前駆体に対して可逆的に発・消色作用のある顕減色剤を分散状態に所定濃度で混合した組成物からなり、樹脂母材としては、耐熱性、透明性、成膜性、高温弾性等の特性が優れたものであり、繰り返して急速に加熱される条件でもこのような特性を維持できる樹脂が好ましい。
【００２２】
好適な母材樹脂の具体例としては、ポリ塩化ビニル、塩化ビニル−酢酸ビニル共重合体、塩化ビニル−酢酸ビニル−マレイン酸共重合体、塩化ビニル−酢酸ビニル−アルコール共重合体、その他の酢酸ビニル化合物、塩化ビニル系共重合体、ポリ塩化ビニリデン、塩化ビニリデン共重合体、ポリエステル、ポリアミド、ポリスチレン、ポリメチル（メタ）アクリレート、またはその共重合体などが挙げられる。
【００２３】
可逆性感熱記録材料に使用する電子供与性色素前駆体（ロイコ染料）の具体例としては、トリフェニルメタンフタリド系化合物、ジフェニルメタン系化合物、フルオラン系化合物、フェノチアジン系化合物、ロイコオーラミン系化合物、インドリノフタリド系化合物などがある。
【００２４】
また、ロイコ染料として、トリアリールメタン系化合物の具体例としては、３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（ｐ−ジメチルアミノフェニル）−３−（１，２−ジメチルインドール−３−イル）フタリドなどが挙げられ、ジフェニルメタン系化合物として、４，４´−ビス（ジメチルアミノフェニル）ベンズヒドリルベンジルエーテル、Ｎ−クロロフェニルロイコオーラミン、Ｎ−２，４，５−トリクロロフェニルロイコオーラミンなどが挙げられ、キサンテン系化合物として、ローダミンＢアニリノラクタム、ローダミンＢ−ｐ−クロロアニリノラクタム、３−ジエチルアミノ−７−ジベンジルアミノフルオランなどが挙げられ、チアジン系化合物として、ベンゾイルロイコメチレンブルー、ｐ−ニトロベンゾイルロイコメチレンブルーなどが挙げられ、スピロ系化合物として、３−メチルスピロジナフトピラン、３−エチルスピロジナフトピラン、３，３´−ジクロロスピロジナフトピランなどが挙げられる。
【００２５】
ロイコ染料を発色状態または消色状態にするための顕減色剤としては、分子内にロイコ染料を発色させることができる構造と、分子間の凝集力を制御する長い脂肪族鎖構造を併有する化合物であり、たとえば、炭素数１２以上の脂肪族基を有する有機リン化合物、脂肪族カルボン酸化合物またはフェノール系化合物が挙げられる。
【００２６】
炭素数１２以上の脂肪族基を有する有機リン化合物としては、ドデシルホスホン酸、テトラデシルホスホン酸、ヘキサデシルホスホン酸、オクタデシルホスホン酸、エイコシルホスホン酸、ドコシルホスホン酸テトラコシルホスホン酸、ヘキサコシルホスホン酸、オクタコシルホスホン酸などである。
【００２７】
また、脂肪族カルボン酸化合物としては、α−ヒドロキシデカン酸、α−ヒドロキシテトラデカン酸、α−ヒドロキシヘキサデカン酸、α−ヒドロキシオクタデカン酸、α−ヒドロキシペンタデカン酸、α−ヒドロキシエイコサン酸、α−ヒドロキシドコサン酸、α−ヒドロキシテトラコサン酸、α−ヒドロキシヘキサコサン酸、α−ヒドロキシオクタコサン酸などである。また、脂肪族カルボン酸化合物のα位またはβ位の炭素にハロゲン元素を有するもの、またはこれらのα位、β位またはγ位の炭素がオキソ基となっているもの、二塩基酸、長鎖脂肪酸によりアシル化されたクエン酸などの三塩基酸であってもよい。
【００２８】
また、フェノール系化合物の例としては、下記の化１の式で示されるものが挙げられる。
【００２９】
【化１】
0003819659.tif 000002
【００３０】
（化１の式中、ｎは１〜３の整数、ｍは０または１の整数を表し、Ｒ1 、Ｒ2 は脂肪族炭化水素基、アルコキシ基、ハロゲン原子から選ばれる置換基または水素原子を表し、互いに同一でも異なるものであってもよい。また、Ｒ3 は、脂肪族炭化水素基を表す。Ｙは、下記の化２で表される基である。）
【００３１】
【化２】
0003819659.tif 000003
【００３２】
（化２の式中、ｐ、ｑはそれぞれ０または１の整数を表し、Ｘ1 、Ｘ2 はそれぞれ少なくとも１つのヘテロ原子を有する２価の基を表し、互いに同一でも異なっていてもよく、Ａｒは置換基を有することのある芳香族基である。）
電子供与性色素前駆体および顕減色剤の含有濃度２０重量％未満の上層部および下層部と、電子供与性色素前駆体および顕減色剤の含有濃度２０重量％以上の中層部からなる積層体を作製するには、溶剤コーティング法を採用して可逆性感熱記録材料を対象物表面に層状に設け、その際、予め電子供与性色素前駆体および顕減色剤を所定含有濃度に調整した複数の塗装液を準備し、これを濃度別に塗布し乾燥する工程を上・中・下層について行なう。
【００３３】
なお、溶剤コーティングを行なうときには、貧溶媒での分散コーティング、無溶剤での押し出しコーティングなどを採用することもできる。
【００３４】
また、可逆的感熱記録層の上層部および下層部における電子供与性色素前駆体および顕減色剤は、２０重量％未満の濃度で前記樹脂母材に含有されている。２０重量％以上の含有量では、後述の実施例と比較例の結果からも明らかなように、可逆性感熱記録フィルムの使用状態での耐久性（層剥離の防止性）または充分なコントラストを維持できる耐久性が所期した程度に充分に得られない。このような傾向から、これらの両層における最も好ましい有機低分子化合物の含有濃度は、３重量％以下である。
【００３５】
上層部または下層部の層の厚さは、可逆性感熱記録層の基材層または保護層に対して接着性を向上させる効果のあるかぎり１μｍ未満であってもよく、好ましくは０．２〜４．５μｍであり、より好ましくは１〜４．５μｍである。
【００３６】
保護層５を形成する樹脂材料の具体例としては、ポリエチレンテレフタレート、ポリエーテルイミド、ポリエーテルケトン、ポリエーテルエーテルケトン、ポリサルフォン、ポリフェニレンサルファイド、ポリアクリレート、ポリエーテルサルフォン、ポリカーボネート、ポリエチレンナフタレート、ポリイミド、アクリル樹脂などが挙げられる。このうち、アクリル樹脂などについては、紫外線硬化型樹脂を採用することができる。
【００３７】
熱接着層６を形成する熱可塑性樹脂としては、塩化ビニル系樹脂または塩化ビニル−酢酸ビニル共重合体系樹脂を採用することができる。特に、塩化ビニル−酢酸ビニル−アクリル酸共重合体や塩化ビニル−酢酸ビニル−マレイン酸共重合体を主成分とする熱接着性樹脂またはポリエステル系樹脂を採用することが好ましい。また、熱接着層の接着性を向上させるためには、イソシアネート化合物またはその誘導体を架橋剤として配合した熱接着性樹脂、またはカルボキシル基を有する樹脂を採用することも好ましいことである。
【００３８】
図２に示すように、カード形可逆性感熱記録媒体（リライトカード）Ｃの表層部に可逆性感熱記録フィルムＡを一体に積層するには、ポリ塩化ビニル樹脂などからなるカード基材Ｂの表面にフィルムＡを重ねて、熱プレス加工を行なう。
【００３９】
なお、図２中の符号７は、ポリ塩化ビニル樹脂のコアシートを示し、同図中の符号８、９は、ポリ塩化ビニル樹脂のオーバーシートを示し、同図中の符号１０は磁気テープを示している。カード基材Ｂは、非結晶性ポリエステル樹脂（ＰＥＴ−Ｇ）、ポリ乳酸を主成分とする生分解性樹脂などを採用してもよい。
【００４０】
【実施例および比較例】
〔実施例１〕
表１に示す可逆性感熱記録層の層構成で可逆性感熱記録フィルムを作製した。すなわち、ポリエチレンテレフタレート樹脂フィルム基材（２５μｍ厚、白色）の表面にアルミ蒸着し、その上に下記の可逆性感熱記録材塗料P-1 を塗布し、加熱乾燥して層厚０．２μｍの下層を形成し、その上に下記の可逆性感熱記録材塗料Q-1 を塗布し、加熱乾燥して層厚９．６μｍの中層を形成し、さらにその上に可逆性感熱記録材塗料P-1 を塗布し、加熱乾燥して塗料P-1 からなる層厚０．２μｍの上層を形成し、(P-1)/(Q-1)/(P-1) の３層構造の可逆性感熱記録層を形成した。次いで、可逆性感熱記録層の上面に、２μｍ厚のポリエチレンテレフタレート樹脂フィルムを貼り合わせて保護層を形成した。また、シート基材の下面には、塩化ビニル−酢酸ビニル共重合体（日信化学社製：ソルバインＣ）からなる熱接着層を形成した。
【００４１】
上記した可逆性感熱記録材塗料P-1 、Q-1 は、下記の組成のものを用いた。
【００４２】
0003819659.tif 000004
【００４３】
0003819659.tif 000005
【００４４】
得られた可逆性感熱記録フィルムをポリ塩化ビニル樹脂からなるカード基材に重ねて熱圧プレス成形し、カード基材の記録層側には可視記録表示窓を形成するための印刷を行ない、カード基材の下側には磁気記録用テープを接着した後、カード型に打ち抜き、カード型感熱記録媒体（リライトカード）を作製した。
【００４５】
得られたカード型感熱記録媒体に対して、サーマルヘッド（０．３５ｍＪ／ｄｏｔ）による印字を行ない、その後、カードを１１０℃の熱印版で２秒間加熱して印字を消去し、このような印字および消去を１００サイクル繰り返す耐久性テストを行なった。その結果、印字および消去に全く問題がない、良好、問題有りの３段階に評価し、それぞれ◎、○、×の記号で表１中に併記した。
【００４６】
また、印字・消去テストの後の可逆性感熱記録媒体の表面の反射濃度をマクベス反射濃度計（ＲＤ−９１８）で測定し、反射濃度が１．０以上を良好な印字状態、０．１５以下を良好な消去状態であると評価し（地肌は約０．１）、コントラストについて全く問題がない、良好、問題有りの３段階に評価し、それぞれ◎、○、×の記号で表１中に併記した。
【００４７】
【表１】
0003819659.tif 000006
【００４８】
〔実施例２〕
表１に示すように、可逆性感熱記録層を１．０μｍ厚の上層部、８．０μｍ厚の中層部、１．０μｍ厚の下層部としたこと以外は、実施例１と全く同様にして可逆性感熱記録フィルムを作製し、さらに同様にカード型感熱記録媒体を作製した。
【００４９】
〔実施例３〕
表１に示すように、可逆性感熱記録層を１．０μｍ厚の上層部、８．０μｍ厚の中層部、１．０μｍ厚の下層部とし、さらに可逆性感熱記録材塗料P-1 に代えて下記の可逆性感熱記録材塗料P-2 を使用したこと以外は、実施例１と全く同様にして可逆性感熱記録フィルムを作製し、さらに同様にカード型感熱記録媒体を作製した。
【００５０】
0003819659.tif 000007
【００５１】
〔実施例４〕
表１に示すように、可逆性感熱記録層を１．０μｍ厚の上層部、８．０μｍ厚の中層部、１．０μｍ厚の下層部とし、さらに可逆性感熱記録材塗料P-1 に代えて下記の可逆性感熱記録材塗料P-3 を使用したこと以外は、実施例１と全く同様にして可逆性感熱記録フィルムを作製し、さらに同様にカード型感熱記録媒体を作製した。
【００５２】
0003819659.tif 000008
【００５３】
〔実施例５〕
表１に示すように、可逆性感熱記録層を２．０μｍ厚の上層部、６．０μｍ厚の中層部、２．０μｍ厚の下層部としたこと以外は、実施例１と全く同様にして可逆性感熱記録フィルムを作製し、さらに同様にカード型感熱記録媒体を作製した。
【００５４】
〔実施例６〕
表１に示すように、可逆性感熱記録層を３．０μｍ厚の上層部、４．０μｍ厚の中層部、３．０μｍ厚の下層部としたこと以外は、実施例１と全く同様にして可逆性感熱記録フィルムを作製し、さらに同様にカード型感熱記録媒体を作製した。
【００５５】
〔実施例７〕
表１に示すように、可逆性感熱記録層を１．０μｍ厚の上層部、８．０μｍ厚の中層部、１．０μｍ厚の下層部とし、さらに可逆性感熱記録材塗料Q-1 に代えて下記の可逆性感熱記録材塗料Q-2 を使用したこと以外は、実施例１と全く同様にして可逆性感熱記録フィルムを作製し、さらに同様にカード型感熱記録媒体を作製した。
【００５６】
0003819659.tif 000009
【００５７】
以上のようにして得られた実施例２〜７の可逆性感熱記録フィルムを接着したカード型感熱記録媒体に対して、実施例１と同じ試験方法によって耐久性とコントラストを評価し、この結果を表１中に併記した。
【００５８】
〔比較例１〕
表１に示すように、可逆性感熱記録層を１．０μｍ厚の上層部、８．０μｍ厚の中層部、１．０μｍ厚の下層部とし、さらに可逆性感熱記録材塗料P-1 に代えて下記の可逆性感熱記録材塗料P-4 を使用したこと以外は、実施例１と全く同様にして可逆性感熱記録フィルムを作製し、さらに同様にカード型感熱記録媒体を作製した。
【００５９】
0003819659.tif 000010
【００６０】
〔比較例２〕
表１に示すように、可逆性感熱記録層を１．０μｍ厚の上層部、８．０μｍ厚の中層部、１．０μｍ厚の下層部とし、さらに可逆性感熱記録材塗料P-1 に代えて下記の可逆性感熱記録材塗料P-5 を使用したこと以外は、実施例１と全く同様にして可逆性感熱記録フィルムを作製し、さらに同様にカード型感熱記録媒体を作製した。
【００６１】
0003819659.tif 000011
【００６２】
〔比較例３〕
表１に示すように、可逆性感熱記録層を３．０μｍ厚の上層部、４．０μｍ厚の中層部、３．０μｍ厚の下層部とし、さらに可逆性感熱記録材塗料P-1 に代えて下記の可逆性感熱記録材塗料P-6 を使用したこと以外は、実施例１と全く同様にして可逆性感熱記録フィルムを作製し、さらに同様にカード型感熱記録媒体を作製した。
【００６３】
0003819659.tif 000012
【００６４】
〔比較例４〕
表１に示すように、可逆性感熱記録層を１．０μｍ厚の上層部、８．０μｍ厚の中層部、１．０μｍ厚の下層部とし、さらに可逆性感熱記録材塗料Q-1 に代えて下記の可逆性感熱記録材塗料Q-3 を使用したこと以外は、実施例１と全く同様にして可逆性感熱記録フィルムを作製し、さらに同様にカード型感熱記録媒体を作製した。
【００６５】
0003819659.tif 000013
【００６６】
以上のようにして得られた比較例１〜４の可逆性感熱記録フィルムを接着したカード型感熱記録媒体に対して、実施例１と同じ試験方法によって耐久性とコントラストを評価し、この結果を表１中に併記した。
【００６７】
表１の結果からも明らかなように、上・下層部の電子供与性色素前駆体および顕減色剤の含有量が所定濃度を越えて濃厚な比較例１〜３は、可逆性感熱記録フィルムの耐久性が不良であり、層間の一部に剥離が生じた。
【００６８】
また、中層部の有機低分子化合物の含有量が所定濃度未満で薄い比較例４は、画像のコントラストが不充分であった。
【００６９】
【発明の効果】
この発明は、以上説明したように、可逆性感熱記録層が、電子供与性色素前駆体および顕減色剤を所定濃度未満の上層部および下層部と、電子供与性色素前駆体および顕減色剤を所定濃度以上の高い濃度で含有する中層部からなる積層構造の可逆性感熱記録フィルムとしたので、可逆性感熱記録層とこれに接する層との層間剥離が防止され、感熱記録が多数回行なわれ、加熱が繰り返された場合にも画像のコントラストの低下がなく、使用耐久性のよい可逆性感熱記録フィルムが得られるという利点がある。
【図面の簡単な説明】
【図１】実施形態の可逆性感熱記録フィルムの断面図
【図２】可逆性感熱記録フィルムを接着一体化した可逆性感熱記録媒体の断面図
【符号の説明】
１  フィルム基材
２  上層部
３  中層部
４  下層部
５  保護層
６  熱接着層
７  コアシート
８、９  オーバーシート
１０  磁気テープ
Ａ  可逆性感熱記録フィルム
Ｂ  カード基材
Ｃ  カード形可逆性感熱記録媒体
ａ  可逆性感熱記録層
【図１】
0003819659.tif 000014
【図２】
0003819659.tif 000015